(57)【要約】  本発明は、密封材組成物及びこれを含む有機電子装置に関するもので、外部から有機電子装置に流入される水分又は酸素を効果的に遮断して有機電子装置の寿命を確保することができ、前面発光型有機電子装置の具現が可能であり、インクジェット方式で適用が可能であり、薄型のディスプレイを提供することができる密封材組成物を提供する。
2021527730.tif 000002
【特許請求の範囲】
【請求項１】
エポキシ化合物、前記エポキシ化合物１００重量部に対して４５重量部〜１４５重量部の範囲内であり、オキセタン基を有する化合物及び水分吸着剤を含むことを特徴とする、密封材組成物。
【請求項２】
前記エポキシ化合物は、少なくとも２官能以上であることを特徴とする、請求項１に記載の密封材組成物。
【請求項３】
前記エポキシ化合物は、分子構造内に環形構造を有する化合物及び／又は直鎖又は分枝鎖の脂肪族化合物を含むことを特徴とする、請求項１または２に記載の密封材組成物。
【請求項４】
前記分子構造内に環形構造を有する化合物は、分子構造内の環構成原子が３〜１０の範囲内であることを特徴とする、請求項３に記載の密封材組成物。
【請求項５】
前記直鎖又は分枝鎖の脂肪族化合物は、前記環形構造を有する化合物１００重量部に対して、２０重量部以上、２０５重量部未満の範囲内に含まれることを特徴とする、請求項３または４に記載の密封材組成物。
【請求項６】
前記オキセタン基を有する化合物は、沸点が９０〜３００℃の範囲内にあることを特徴とする、請求項１から５のいずれか一項に記載の密封材組成物。
【請求項７】
前記オキセタン基を有する化合物は、重量平均分子量が１５０〜１，０００ｇ／ｍｏｌの範囲内にあることを特徴とする、請求項１から６のいずれか一項に記載の密封材組成物。
【請求項８】
イオン性光開始剤をさらに含むことを特徴とする、請求項１から７のいずれか一項に記載の密封材組成物。
【請求項９】
前記光開始剤は、スルホ二ウム塩を含む光開始剤であることを特徴とする、請求項８に記載の密封材組成物。
【請求項１０】
前記光開始剤は、前記エポキシ化合物１００重量部に対して１〜１５重量部で含まれることを特徴とする、請求項８または９に記載の密封材組成物。
【請求項１１】
界面活性剤をさらに含むことを特徴とする、請求項１から１０のいずれか一項に記載の密封材組成物。
【請求項１２】
前記界面活性剤は、極性作用基を含むことを特徴とする、請求項１１に記載の密封材組成物。
【請求項１３】
前記界面活性剤は、フッ素系化合物を含むことを特徴とする、請求項１１または１２に記載の密封材組成物。
【請求項１４】
前記界面活性剤は、前記エポキシ化合物１００重量部に対して０．０１重量部〜１０重量部で含まれることを特徴とする、請求項１１から１３のいずれか一項に記載の密封材組成物。
【請求項１５】
無溶剤形態のインク組成物であることを特徴とする、請求項１から１４のいずれか一項に記載の密封材組成物。
【請求項１６】
２５℃の温度、９０％のトルク及び１００ｒｐｍのせん断速度で、ブルックフィールド社のＤＶ−３で測定した粘度が５０ｃＰｓ以下であることを特徴とする、請求項１から１５のいずれか一項に記載の密封材組成物。
【請求項１７】
前記水分吸着剤は、化学反応性吸着剤であることを特徴とする、請求項１から１６のいずれか一項に記載の密封材組成物。
【請求項１８】
前記水分吸着剤は、前記エポキシ化合物１００重量部に対して５〜１５０重量部で含まれることを特徴とする、請求項１から１７のいずれか一項に記載の密封材組成物。
【請求項１９】
基板；前記基板上に形成された有機電子素子；及び前記有機電子素子の全面を密封し、請求項１から１８のいずれか一項に記載の密封材組成物を含む有機層を含むことを特徴とする、有機電子装置。
【請求項２０】
上部に有機電子素子が形成された基板上に、請求項１から１８のいずれか一項に記載の密封材組成物が前記有機電子素子の全面を密封するように有機層を形成するステップを含むことを特徴とする、有機電子装置の製造方法。
【請求項２１】
前記有機層を形成するステップは、インクジェット印刷、グラビアコーティング、スピンコーティング、スクリーンプリンティング又はリバースオフセットコーティングを含むことを特徴とする、請求項２０に記載の有機電子装置の製造方法。
【発明の詳細な説明】
【技術分野】
【０００１】
関連出願との相互引用
本出願は、２０１８年６月１２日に出願された大韓民国特許出願第１０−２０１８−００６７３０７号に基づく優先権の利益を主張し、当該大韓民国特許出願の文献に開示されたすべての内容は本明細書の一部として組み込まれる。
【０００２】
技術分野
本発明は、密封材組成物、それを含む有機電子装置及び前記有機電子装置の製造方法に関する。
【背景技術】
【０００３】
有機電子装置（ＯＥＤ；ｏｒｇａｎｉｃ  ｅｌｅｃｔｒｏｎｉｃ  ｄｅｖｉｃｅ）は、正孔及び電子を用いて電荷の交流を発生する有機材料層を含む装置を意味し、その例としては、光電池装置（ｐｈｏｔｏｖｏｌｔａｉｃ  ｄｅｖｉｃｅ）、整流器（ｒｅｃｔｉｆｉｅｒ）、トランスミッター（ｔｒａｎｓｍｉｔｔｅｒ）及び有機発光ダイオード（ＯＬＥＤ；ｏｒｇａｎｉｃ  ｌｉｇｈｔ  ｅｍｉｔｔｉｎｇ  ｄｉｏｄｅ）などが挙げられる。
【０００４】
前記有機電子装置のうち有機発光ダイオード（ＯＬＥＤ：  Ｏｒｇａｎｉｃ  Ｌｉｇｈｔ  Ｅｍｉｔｔｉｎｇ  Ｄｉｏｄｅ）は、既存の光源に比べて電力消費量が少なく、応答速度が速く、表示装置又は照明の薄型化に有利である。また、ＯＬＥＤは、空間活用性に優れて各種携帯用機器、モニター、ノートパソコン及びＴＶにわたる多様な分野において適用されるものと期待されている。
【０００５】
ＯＬＥＤの商用化及び用途拡大において、最も主要な問題点は耐久性問題である。ＯＬＥＤに含まれた有機材料及び金属電極などは水分などの外部的要因によって非常に容易に酸化される。したがって、ＯＬＥＤを含む製品は環境的要因に非常に敏感である。これによって、ＯＬＥＤなどの有機電子装置に対する外部からの酸素又は水分などの浸透を効果的に遮断するために多様な方法が提案されている。
【発明の概要】
【発明が解決しようとする課題】
【０００６】
本発明は、外部から有機電子装置に流入される水分又は酸素を効果的に遮断して有機電子装置の寿命を確保することができ、前面発光型有機電子装置の具現が可能であり、インクジェット方式で適用が可能であり、薄型のディスプレイを提供することができる密封材組成物及びそれを含む有機電子装置を提供する。
【課題を解決するための手段】
【０００７】
本発明は、密封材組成物に関する。前記密封材組成物は、例えば、ＯＬＥＤなどの有機電子装置を封止又はカプセル化することに適用される封止材であってもよい。一つの例示で、本発明の密封材組成物は、有機電子素子の全面を封止又はカプセル化することに適用され得る。したがって、前記密封材組成物がカプセル化に適用された後には有機電子装置の全面を密封する有機層の形態で存在できる。また、前記有機層は、後述する保護膜及び／又は無機層とともに有機電子素子上に積層されて封止構造を形成することができる。
【０００８】
本発明の具体例で、本発明は、インクジェット工程に適用可能な有機電子素子封止用密封材組成物に関するもので、前記組成物は、非接触式でパターニングが可能なインクジェットプリンティングを用いて基板に吐出されたときに適切な物性を有するように設計され得る。
【０００９】
本明細書で用語「有機電子装置」は、互いに対向する一対の電極の間に正孔及び電子を用いて電荷の交流を発生する有機材料層を含む構造を有する物品又は装置を意味し、その例としては、光電池装置、整流器、トランスミッター及び有機発光ダイオード（ＯＬＥＤ）などが挙げられるが、これらに制限されるものではない。本発明の一つの例示で、前記有機電子装置はＯＬＥＤであってもよい。
【００１０】
例示的な密封材組成物は、エポキシ化合物、オキセタン基を有する化合物及び水分吸着剤を含むことができる。前記エポキシ化合物は、光硬化性又は熱硬化性化合物であってもよい。前記オキセタン基を有する化合物は、前記エポキシ化合物１００重量部に対して、４５重量部〜１４５重量部、４８重量部〜１４４重量部、６３重量部〜１４３重量部又は６８重量部〜１４２重量部の範囲内に含まれ得る。本明細書で用語「重量部」は、各成分間の重量割合を意味することができる。本発明は、前記組成の含量割合を制御することで、有機電子素子にインクジェット方式で有機層を形成することができ、塗布された密封材組成物は、短い時間内に優れた拡散性を有し、硬化された後に優れた硬化強度を有する有機層を提供することができる。
【００１１】
本発明の密封材組成物は、水分吸着剤を含むことができる。用語「水分吸着剤」は、物理的又は化学的反応などを通じて外部から流入される水分又は湿気を吸着又は除去することができる成分を総称する意味で用いられ得る。すなわち、化学反応性吸着剤又は物理的吸着剤を意味し、その混合物も使用が可能である。
【００１２】
本発明で用いられる水分吸着剤の具体的な種類は特に制限されず、例えば、化学反応性吸着剤の場合、金属酸化物、金属塩又は五酸化リン（Ｐ２Ｏ５）などの一種又は二種以上の混合物が挙げられ、物理的吸着剤の場合、ゼオライト、ジルコニア又はモンモリロナイトなどが挙げられる。
【００１３】
本発明の密封材組成物は、水分吸着剤を、エポキシ化合物１００重量部に対して、５重量部〜１５０重量部、５〜１１０重量部、５重量部〜９０重量部、１０〜５０重量部、１２〜３８重量部又は１４〜２３重量部の量で含むことができる。本発明の密封材組成物は、好ましく水分吸着剤の含量を５重量部以上に制御することで、密封材組成物又はその硬化物が優れた水分及び湿気遮断性を示すようにすることができる。また、本発明は、水分吸着剤の含量を１５０重量部以下で制御することで、上述した組成と配合されてインクジェット可能な物性を有しつつ薄膜の封止構造を提供することができる。
【００１４】
また、前記水分吸着剤は、その平均粒径が１０〜１５０００ｎｍ、３０ｎｍ〜１００００ｎｍ、５０ｎｍ〜８０００ｎｍ、８０ｎｍ〜５μｍ、９０ｎｍ〜３μｍ、９５ｎｍ〜９８０ｎｍ又は９８ｎｍ〜４９５ｎｍに制御され得る。本明細書で粒径は、Ｄ５０粒度分析機を用いて公知の方法で測定したものであってもよい。前記範囲のサイズを有する水分吸着剤は、水分との反応速度が適切に制御されて外部から浸入する水分を効果的に遮断することができ、また、インクジェッティングにおいて、前記吸着剤の凝集を防止することで優れた工程性を具現することができる。
【００１５】
本発明の密封材組成物は、上述したように、インクジェット工程に適用されるインク組成物であってもよい。しかし、インクジェット工程でインク組成物の粘度の調節及びこれを通じてインクジェッティング可能な物性を有する組成を具現することは非常に細密な作業に該当する。しかし、上述した水分吸着剤は、粒子形態で前記組成物に含まれることで、例えば、吸着剤が組成物内で凝集されるか分散性が落ちることで、インクジェッティング工程でノズルが詰まるか均一なインクジェッティングが不可能であるという問題が発生する。しかし、本発明は、上述した特定組成配合の密封材組成物を提供することで、前記水分吸着剤を含んでもインクジェッティング工程が円滑に行われ得る。
【００１６】
一つの例示で、本発明の密封材組成物は、ガラスに対する接触角が１５°以下、１２°以下、１０°以下又は８°以下であってもよい。下限は特に制限されず、１°又は３°以上であってもよい。本発明は、前記接触角を１５°以下に調節することで、インクジェットコーティングでの短い時間内に拡散性を確保することができ、これによって、薄い膜の有機層を形成することができる。本発明で前記接触角は、Ｓｅｓｓｉｌｅ  Ｄｒｏｐ測定方法を用い、ガラス上に前記密封材組成物を一滴塗布して測定したものであってもよく、５回塗布した後に平均値を測定したものであってもよい。
【００１７】
一つの例示で、前記エポキシ化合物は、少なくとも１官能又は２官能以上であってもよい。すなわち、エポキシ官能基が前記化合物に１又は２以上存在することができ、上限は特に限定されないが、１０以下であってもよい。前記エポキシ化合物は、インク組成物に適切な架橋度を具現して高温高湿での優れた耐熱耐久性を具現する。
【００１８】
本発明の具体例で、エポキシ化合物は、分子構造内に環形構造を有する化合物及び／又は直鎖又は分枝鎖の脂肪族化合物を含むことができる。すなわち、本発明の密封材組成物は、エポキシ化合物として分子構造内に環形構造を有する化合物及び直鎖又は分枝鎖の脂肪族化合物のうち少なくとも一つを含んでもよく、一緒に含んでもよい。一つの例示で、前記分子構造内に環形構造を有する化合物は、分子構造内に環構成原子が３〜１０、４〜８又は５〜７の範囲内であってもよく、前記化合物内に環形構造が１以上又は２以上、１０以下存在してもよい。前記環形構造を有する化合物及び直鎖又は分枝鎖の脂肪族化合物が一緒に含まれる場合、前記直鎖又は分枝鎖の脂肪族化合物は、環形構造を有する化合物１００重量部に対して、２０重量部以上、２０５重量部未満、２３重量部〜２０４重量部、３０重量部〜２０３重量部、３４重量部〜２０２重量部、４０重量部〜２０１重量部、６０重量部〜２００重量部又は１００重量部〜１７３重量部の範囲内に密封材組成物に含まれ得る。本発明は、前記含量範囲を制御することで、密封材組成物が有機電子素子を全面密封するに際して素子の損傷を防止し、インクジェット可能な適正物性を有するようにし、硬化後に優れた硬化強度を有するようにし、また、優れた水分遮断性を一緒に具現可能にする。
【００１９】
一つの例示で、エポキシ化合物は、５０〜３５０ｇ／ｅｑ、７３〜３３２ｇ／ｅｑ、９４〜３１８ｇ／ｅｑ又は１２３〜２９８ｇ／ｅｑの範囲のエポキシ当量を有することができる。また、オキセタン基を有する化合物及び／又はエポキシ化合物は、重量平均分子量が１５０〜１，０００ｇ／ｍｏｌ、１７３〜９８０ｇ／ｍｏｌ、１８８〜８６０ｇ／ｍｏｌ、２１０〜８２３ｇ／ｍｏｌ又は３３０〜７８０ｇ／ｍｏｌの範囲内にあってもよい。本発明は、前記エポキシ化合物のエポキシ当量を低く制御するか、前記化合物の重量平均分子量を低く調節することで、密封材の硬化後に硬化完了度を向上させると共に組成物の粘度が過度に高くなってインクジェット工程が不可能になることを防止することができ、同時に水分遮断性及び優れた硬化感度を提供することができる。本明細書で重量平均分子量は、ＧＰＣ（Ｇｅｌ  Ｐｅｒｍｅａｔｉｏｎ  Ｃｈｒｏｍａｔｏｇｒａｐｈ）で測定した標準ポリスチレンに対する換算数値を意味する。一つの例示で、２５０〜３００ｍｍの長さ、４．５〜７．５ｍｍの内径を有する金属管になっているコラムに３〜２０ｍｍのポリスチレンビーズ（Ｐｏｌｙｓｔｙｒｅｎｅ  ｂｅａｄ）で充填する。測定しようとする物質をＴＨＦ溶媒に溶かした希釈された溶液をコラムに通過させると、流出される時間によって重量平均分子量を間接的に測定可能である。コラムからサイズ別に分離される量を時間別にプロットして検出できる。また、本明細書でエポキシ当量は、１グラム当量のエポキシ基を含有する樹脂のグラム数（ｇ／ｅｑ）であり、ＪＩＳ  Ｋ  ７２３６に規定された方法によって測定され得る。
【００２０】
また、オキセタン基を有する化合物は、沸点が９０〜３００℃、９８〜２７０℃、１１０〜２５８℃又は１３８〜２３７℃の範囲内にあってもよい。本発明は、前記化合物の沸点を前記範囲に制御することで、インクジェット工程で高温でも優れた印刷性を具現するとともに外部から水分遮断性に優れ、アウトガスが抑制されて素子に加えられる損傷を防止することができる密封材の提供が可能である。本明細書で沸点は、特に異に規定しない限り、１気圧で測定したものであってもよい。
【００２１】
一つの例示で、分子構造内に環形構造を有する化合物は、３，４−エポキシシクロヘキシルメチル３'，４'−エポキシシクロヘキサンカルボキシレート（ＥＥＣ）及び誘導体、ジシクロペンタジエンジオキシド及び誘導体、ビニルシクロヘキセンジオキシド及び誘導体、１，４−シクロヘキサンジメタノールビス（３，４−エポキシシクロヘキサンカルボキシレート）及び誘導体が例示できるが、これらに限定されるものではない。
【００２２】
一つの例示で、前記オキセタン基を含む化合物は、前記官能基を有する限り、その構造は制限されず、例えば、ＴＯＡＧＯＳＥＩ社のＯＸＴ−２２１、ＣＨＯＸ、ＯＸ−ＳＣ、ＯＸＴ１０１、ＯＸＴ１２１又はＯＸＴ２１２、又はＥＴＥＲＮＡＣＯＬＬ社のＥＨＯ、ＯＸＢＰ、ＯＸＴＰ又はＯＸＭＡが例示され得る。また、直鎖又は分岐鎖の脂肪族エポキシ化合物は、アリファティックグリシジルエーテル、１，４−ブタンジオールジグリシジルエーテル、エチレングリコールジグリシジルエーテル、１，６−ヘキサンジオールジグリシジルエーテル、プロピレングリコールジグリシジルエーテル、ジエチレングリコールジグリシジルエーテル、ブチルグリシジルエーテル、２−エチルヘキシルグリシジルエーテル又はネオペンチルグリコールジグリシジルエーテルを含むことができるが、これらに制限されない。
【００２３】
本発明の具体例で、密封材組成物は、光開始剤をさらに含むことができる。前記光開始剤は、イオン性光開始剤であってもよい。また、前記光開始剤は、２００ｎｍ〜４００ｎｍ範囲の波長を吸収する化合物であってもよい。本発明は、前記光開始剤を用いることで、本発明の特定の組成において優れた硬化物性を具現することができる。
【００２４】
一つの例示で、前記光開始剤は、陽イオン光重合開始剤であってもよい。陽イオン光重合開始剤の場合、当業界の公知の素材が用いられ、例えば、芳香族スルホニウム、芳香族ヨードニウム、芳香族ジアゾニウム又は芳香族アンモニウムを含む陽イオン部と、ＡｓＦ６−、ＳｂＦ６−、ＰＦ６−又はテトラキス（ペンタフルオルフェニル）ボレートを含む陰イオン部を有する化合物を含むことができる。また、陽イオン光重合開始剤としては、オニウム塩（ｏｎｉｕｍ ｓａｌｔ）又は有機金属塩（ｏｒｇａｎｏｍｅｔａｌｌｉｃ ｓａｌｔ）系列のイオン化陽イオン開始剤又は有機シラン又は潜在性スルホン酸（ｌａｔｅｎｔ  ｓｕｌｆｏｎｉｃ  ａｃｉｄ）系列や非イオン化陽イオン光重合開始剤が例示され得る。オニウム塩系列の開始剤としては、ジアリールヨードニウム塩（ｄｉａｒｙｌｉｏｄｏｎｉｕｍ  ｓａｌｔ）、トリアリールスルホニウム塩（ｔｒｉａｒｙｌｓｕｌｆｏｎｉｕｍ  ｓａｌｔ）又はアリールジアゾニウム塩（ａｒｙｌｄｉａｚｏｎｉｕｍ  ｓａｌｔ）などが例示され得、有機金属塩系列の開始剤としては、鉄アレーン（ｉｒｏｎ  ａｒｅｎｅ）などが例示され得、有機シラン系列の開始剤としては、ｏ−ニトリルベンジルトリアリールシリルエーテル（ｏ−ｎｉｔｒｏｂｅｎｚｙｌ  ｔｒｉａｒｙｌ ｓｉｌｙｌ  ｅｔｈｅｒ）、トリアーリルシリルペルオキシド（ｔｒｉａｒｙｌ ｓｉｌｙｌ  ｐｅｒｏｘｉｄｅ）又はアシルシラン（ａｃｙｌ  ｓｉｌａｎｅ）などが例示され得、潜在性スルホン酸系列の開始剤としては、α−スルホニルオキシケトン又はα−ヒドロキシメチルベンゾインスルホネートなどが例示され得るが、これに制限されるものではない。
【００２５】
一つの例示で、本発明の密封材組成物は、インクジェット方式で有機電子素子を密封する用途に適合するように、上述した特定の組成に光開始剤としてスルホニウム塩を含む光開始剤を含むことができる。前記組成による密封材組成物は、有機電子素子上に直接密封されてもアウトガスの発生量が少ないため、素子に化学的損傷が加えられることを防止することができる。また、スルホニウム塩を含む光開始剤は、溶解度にも優れていて、インクジェット工程に適合するように適用され得る。
【００２６】
本発明の具体例で、前記光開始剤は、エポキシ化合物１００重量部に対して、１〜１５重量部、３〜１４重量部又は７〜１３．５重量部で含まれ得る。本発明は、前記光開始剤の含量範囲を調節することで、有機電子素子上に直接適用される本発明の密封材組成物の特性上、前記素子に物理的化学的損傷を最小化することができる。
【００２７】
本発明の具体例で、前記密封材組成物は、界面活性剤をさらに含むことができる。一つの例示で、前記界面活性剤は、極性作用基を含むことができ、前記極性作用基は、界面活性剤の化合物構造の末端に存在できる。前記極性作用基は、例えば、カルボキシル基、ヒドロキシ基、リン酸塩、アンモニウム塩、カルボキシレート基、硫酸塩又はスルホン酸塩を含むことができる。また、本発明の具体例で、前記界面活性剤は、非シリコン系界面活性剤又はフッ素系界面活性剤であってもよい。前記非シリコン系界面活性剤又はフッ素系界面活性剤は、上述したエポキシ化合物及びオキセタン基を有する化合物と共に適用されて、有機電子素子上に優れたコーティング性を提供する。一方、極性反応基を含む界面活性剤の場合、上述した密封材組成物の他の成分との親和性が高いため、付着力の側面から優れた効果を具現することができる。本出願の具体例で、基材に対するインクジェットコーティング性を向上させるために、親水性（ｈｙｄｒｏｐｈｉｌｉｃ）フッ素系界面活性剤又は非シリコン系界面活性剤を用いることができる。
【００２８】
具体的に、前記界面活性剤は、高分子型又はオリゴマー型フッ素系界面活性剤であってもよい。前記界面活性剤は、市販品が用いられ、例えば、ＴＥＧＯ社のＧｌｉｄｅ  １００、Ｇｌｉｄｅ  １１０、Ｇｌｉｄｅ  １３０、Ｇｌｉｄｅ  ４６０、Ｇｌｉｄｅ  ４４０、Ｇｌｉｄｅ  ４５０又はＲＡＤ２５００、ＤＩＣ（ＤａｉＮｉｐｐｏｎ  Ｉｎｋ  ＆  Ｃｈｅｍｉｃａｌｓ）社のＭｅｇａｆａｃｅ  Ｆ−２５１、Ｆ−２８１、Ｆ−５５２、Ｆ−５５４、Ｆ−５６０、Ｆ−５６１、Ｆ−５６２、Ｆ−５６３、Ｆ−５６５、Ｆ−５６８、Ｆ−５７０及びＦ−５７１、又は旭硝子社のＳｕｒｆｌｏｎ  Ｓ−１１１、Ｓ−１１２、Ｓ−１１３、Ｓ−１２１、Ｓ−１３１、Ｓ−１３２、Ｓ−１４１及びＳ−１４５、又は住友スリーエム社のＦｌｕｏｒａｄ  ＦＣ−９３、ＦＣ−９５、ＦＣ−９８、ＦＣ−１２９、ＦＣ−１３５、ＦＣ−１７０Ｃ、ＦＣ−４３０及びＦＣ−４４３０、又はデュポン社のＺｏｎｙｌ  ＦＳ−３００、ＦＳＮ、ＦＳＮ−１００及びＦＳＯ、及びＢＹＫ社のＢＹＫ−３５０、ＢＹＫ−３５４、ＢＹＫ−３５５、ＢＹＫ−３５６、ＢＹＫ−３５８Ｎ、ＢＹＫ−３５９、ＢＹＫ−３６１Ｎ、ＢＹＫ−３８１、ＢＹＫ−３８８、ＢＹＫ−３９２、ＢＹＫ−３９４、ＢＹＫ−３９９、ＢＹＫ−３４４０、ＢＹＫ−３４４１、ＢＹＫＥＴＯＬ−ＡＱ、ＢＹＫ−ＤＹＮＷＥＴ  ８００などからなる群より選択されるものを用いることができる。
【００２９】
前記界面活性剤は、エポキシ化合物１００重量部に対して、０．０１重量部〜１０重量部、０．０５重量部〜１０重量部、０．１重量部〜１０重量部、０．５重量部〜８重量部又は１重量部〜４重量部で含まれ得る。前記含量の範囲内で、本発明は、密封材組成物がインクジェット方式に適用されて薄膜の有機層を形成することができるようにする。
【００３０】
本発明の具体例で、前記密封材組成物は、３００ｎｍ以上の長波長の活性エネルギー線での硬化性を補完するために光増感剤をさらに含むことができる。前記光増感剤は、２００ｎｍ〜４００ｎｍ、２５０ｎｍ〜４００ｎｍ、３００ｎｍ〜４００ｎｍ又は３５０ｎｍ〜３９５ｎｍ範囲の波長を吸収する化合物であってもよい。
【００３１】
前記光増感剤は、アントラセン、９，１０−ジブトキシアントラセン、９，１０−ジメトキシアントラセン、９，１０−ジエトキシアントラセン、２−エチル−９，１０−ジメトキシアントラセンなどのアントラセン系化合物；ベンゾフェノン、４，４−ビス（ジメチルアミノ）ベンゾフェノン、４，４−ビス（ジエチルアミノ）ベンゾフェノン、２，４，６−トリメチルアミノベンゾフェノン、メチル−ｏ−ベンゾイルベンゾエート、３，３−ジメチル−４−メトキシベンゾフェノン、３，３，４，４−テトラ（ｔ−ブチルペルオキシカルボニル）ベンゾフェノンなどのベンゾフェノン系化合物；アセトフェノン；ジメトキシアセトフェノン、ジエトキシアラトフェノン、２−ヒドロキシ−２−メチル−１−フェニルプロパン−１−オン、プロパノンなどのケトン系化合物；ペリレン；９−フルオレノン、２−クロロ−９−フルオレノン、２−メチル−９−フルオレノンなどのフルオレノン系化合物；チオキサントン、２，４−ジエチルチオキサントン、２−クロロチオキサントン、１−クロロ−４−プロピルオキシチオキサントン、イソプロピルチオキサントン（ＩＴＸ）、ジイソプロピルチオキサントンなどのチオキサントン系化合物；キサントン、２−メチルキサントンなどのキサントン系化合物；アントラキノン、２−メチルアントラキノン、２−エチルアントラキノン、ｔ−ブチルアントラキノン、２，６−ジクロロ−９，１０−アントラキノンなどのアントラキノン系化合物；９−フェニルアクリジン、１，７−ビス（９−アクリジニル）ヘプタン、１，５−ビス（９−アクリジニルペンタン）、１，３−ビス（９−アクリジニル）プロパンなどのアクリジン系化合物；ベンジル、１，７，７−トリメチル−ビシクロ［２，２，１］ヘプタン−２，３−ジオン、９，１０−フェナントレンキノンなどのジカルボニル化合物；２，４，６−トリメチルベンゾイルジフェニルホスフィンオキシド、ビス（２，６−ジメトキシベンゾイル）−２，４，４−トリメチルペンチルホスフィンオキシドなどのホスフィンオキシド系化合物；メチル−４−（ジメチルアミノ）ベンゾエート、エチル−４−（ジメチルアミノ）ベンゾエート、２−ｎ−ブトキシエチル−４−（ジメチルアミノ）ベンゾエートなどのベンゾエート系化合物；２，５−ビス（４−ジエチルアミノベンザル）シクロペンタノン、２，６−ビス（４−ジエチルアミノベンザル）シクロヘキサノン、２，６−ビス（４−ジエチルアミノベンザル）−４−メチル−シクロペンタノンなどのアミノシナジスト；３，３−カルボニルビニル−７−（ジエチルアミノ）クマリン、３−（２−ベンゾチアゾイル）−７−（ジエチルアミノ）クマリン、３−ベンゾイル−７−（ジエチルアミノ）クマリン、３−ベンゾイル−７−メトキシ−クマリン、１０，１０−カルボニルビス［１，１，７，７−テトラメチル−２，３，６，７−テトラヒドロ−１Ｈ、５Ｈ、１１Ｈ−Ｃ１］−ベンゾピラノ［６，７，８−ｉｊ］−キノルリジン−１１−オンなどのクマリン系化合物；４−ジエチルアミノカルコン、４−アジドベンザルアセトフェノンなどのカルコン化合物；２−ベンゾイルメチレン；及び３−メチル−ｂ−ナフトチアゾリンからなる群より選択される１種以上であってもよい。
【００３２】
前記光増感剤は、光開始剤１００重量部に対して、２８重量部〜４０重量部、３１重量部〜３８重量部又は３２重量部〜３６重量部の範囲内で含まれ得る。本発明は、前記光増感剤の含量を調節することで、所望の波長での硬化感度の上昇作用を具現しながらも、光増感剤がインクジェットコーティングで溶解されず接着力を低下させることを防止することができる。
【００３３】
本発明の密封材組成物は、カップリング剤をさらに含むことができる。本発明は、密封材組成物の硬化物の被着体との密着性や硬化物の耐透湿性を向上させ得る。前記カップリング剤は、例えば、チタニウム系カップリング剤、アルミニウム系カップリング剤又はシランカップリング剤を含むことができる。
【００３４】
本出願の具体例で、前記シランカップリング剤としては、具体的には、３−グリシジルオキシプロピルトリメトキシシラン、３−グリシジルオキシプロピルトリエトキシシラン、３−グリシジルオキシプロピル（ジメトキシ）メチルシラン及び２−（３，４−エポキシシクロヘキシル）エチルトリメトキシシランなどのエポキシ系シランカップリング剤；３−メルカプトプロピルトリメトキシシラン、３−メルカプトプロピルトリエトキシシラン、３−メルカプトプロピルメチルジメトキシシラン及び１１−メルカプトウンデシルトリメトキシシランなどのメルカプト系シランカップリング剤；３−アミノプロピルトリメトキシシラン、３−アミノプロピルトリエトキシシラン、３−アミノプロピルジメトキシメチルシラン、Ｎ−フェニル−３−アミノプロピルトリメトキシシラン、Ｎ−メチルアミノプロピルトリメトキシシラン、Ｎ−（２−アミノエチル）−３−アミノプロピルトリメトキシシラン及びＮ−（２−アミノエチル）−３−アミノプロピルジメトキシメチルシランなどのアミノ系シランカップリング剤；３−ウレイドプロピルトリエトキシシランなどのウレイド系シランカップリング剤、ビニルトリメトキシシラン、ビニルトリエトキシシラン及びビニルメチルジエトキシシランなどのビニル系シランカップリング剤；ｐ−スチリルトリメトキシシランなどのスチリル系シランカップリング剤；３−アクリルオキシプロピルトリメトキシシラン及び３−メタクリルオキシプロピルトリメトキシシランなどのアクリレート系シランカップリング剤；３−イソシアネートプロピルトリメトキシシランなどのイソシアネート系シランカップリング剤、ビス（トリエトキシシリルプロピル）ジスルフィド、ビス（トリエトキシシリルプロピル）テトラスルフィドなどのスルフィド系シランカップリング剤；フェニルトリメトキシシラン、メタクリルオキシプロピルトリメトキシシラン、イミダゾールシラン、トリアジンシランなどが挙げられる。
【００３５】
本発明で、カップリング剤は、エポキシ化合物１００重量部に対して、０．１重量部〜１０重量部又は０．５重量部〜５重量部で含まれ得る。本発明は、前記範囲内で、カップリング剤の添加による密着性の改善効果を具現することができる。
【００３６】
一つの例示で、密封材組成物は、必要に応じて、無機フィラーをさらに含むことができる。本発明で用いられるフィラーの具体的な種類は、特に制限されず、例えば、クレイ、タルク、アルミナ、炭酸カルシウム又はシリカなどの一種又は二種以上の混合が用いることができる。
【００３７】
本発明の密封材組成物は、エポキシ化合物１００重量部に対して、０重量部〜５０重量部、１重量部〜４０重量部、１重量部〜２０重量部又は１〜１０重量部の無機フィラーを含むことができる。本発明は、無機フィラーを、好ましくは、１重量部以上に制御することで、優れた水分又は湿気遮断性及び機械的物性を有する封止構造を提供することができる。また、本発明は、無機フィラーの含量を５０重量部以下に制御することで、薄膜で形成された場合にも優れた水分遮断特性を示す硬化物を提供することができる。
【００３８】
本発明による密封材組成物には、上述した構成の外にも、上述した発明の効果に影響を及ぼさない範囲で、多様な添加剤が含まれ得る。例えば、密封材組成物は、消泡剤、粘着付与剤、紫外線安定剤又は酸化防止剤などを目的とする物性に応じて適正範囲の含量で含むことができる。
【００３９】
一つの例示で、前記密封材組成物は、常温、例えば、２５℃で液状であってもよい。本発明の具体例で、密封材組成物は、無溶剤形態の液状であってもよい。前記密封材組成物は、有機電子素子を封止することに適用され得、具体的に、有機電子素子の全面を封止することに適用され得る。本発明の密封材組成物は、インクジェッティング可能に特定の組成及び物性を有することができる。
【００４０】
また、本発明の密封材組成物は、インク組成物であってもよい。本発明の密封材組成物は、インクジェッティング工程が可能なインク組成物であってもよい。本出願の密封材組成物は、インクジェッティング可能に特定の組成及び物性を有することができる。
【００４１】
また、本発明の具体例で、密封材組成物は、２５℃の温度、９０％のトルク及び１００ｒｐｍのせん断速度で、ブルックフィールド社のＤＶ−３で測定した粘度が、５０ｃＰｓ以下、１〜４６ｃＰｓ又は５〜４４ｃＰｓの範囲内であってもよい。本発明は、組成物の粘度を前記範囲に制御することで、有機電子素子に適用される時点でのインクジェッティング可能な物性を具現することができ、また、コーティング性を良好にして薄膜の封止材を提供することができる。
【００４２】
一つの例示で、密封材組成物は、硬化後の硬化物の表面エネルギーが、５ｍＮ／ｍ〜４５ｍＮ／ｍ、１０ｍＮ／ｍ〜４０ｍＮ／ｍ、１５ｍＮ／ｍ〜３５ｍＮ／ｍ又は２０ｍＮ／ｍ〜３０ｍＮ／ｍの範囲内であってもよい。前記表面エネルギーの測定は、当業界の公知の方法で測定され得、例えば、リング法（Ｒｉｎｇ  Ｍｅｔｈｏｄ）で測定され得る。本発明は、前記表面エネルギーの範囲内で優れたコーティング性を具現することができる。
【００４３】
本発明の具体例で、表面エネルギー（γｓｕｒｆａｃｅ、ｍＮ／ｍ）は、γｓｕｒｆａｃｅ＝γｄｉｓｐｅｒｓｉｏｎ＋γｐｏｌａｒで計算され得る。一つの例示で、表面エネルギーは、水滴型分析器（Ｄｒｏｐ  Ｓｈａｐｅ  Ａｎａｌｙｚｅｒ、ＫＲＵＳＳ社のＤＳＡ１００製品）を用いて測定することができる。例えば、表面エネルギーは、測定しようとする密封材組成物をＳｉＮｘ基板に約５０μｍの厚さと４ｃｍ２のコーティング面積（横：２ｃｍ、縦：２ｃｍ）で塗布して封止膜を形成した後（スピンコーター）、窒素の雰囲気下の常温で約１０分程度乾燥させた後、１０００ｍＷ／ｃｍ２の強度で４０００ｍＪ／ｃｍ２の光量を通じてＵＶ硬化させる。硬化後、前記膜に表面張力（ｓｕｒｆａｃｅ  ｔｅｎｓｉｏｎ）が公知の脱イオン化水を落とし、その接触角を求める過程を５回繰り返して、得られた５個の接触角数値の平均値を求め、同様に、表面張力が公知されているジヨードメタン（ｄｉｉｏｄｏｍｅｔｈａｎｅ）を落とし、その接触角を求める過程を５回繰り返して、得られた５個の接触角数値の平均値を求める。その後、求められた脱イオン化水とジヨードメタンに対する接触角の平均値を用いてＯｗｅｎｓ−Ｗｅｎｄｔ−Ｒａｂｅｌ−Ｋａｅｌｂｌｅ方法によって溶媒の表面張力に関する数値（Ｓｔｒｏｍ値）を代入して表面エネルギーを求めることができる。
【００４４】
一つの例示で、本発明の密封材組成物は、硬化後に測定される揮発性有機化合物の量が５０ｐｐｍ未満であってもよい。本明細書で前記揮発性有機化合物をアウトガスと表現することができる。前記揮発性有機化合物は、前記密封材組成物を硬化させた後、硬化物サンプルをパージトラップ（Ｐｕｒｇｅ  ＆  Ｔｒａｐ）−気体クロマトグラフィー／質量分析法を用いて１１０℃で３０分間維持した後に測定することができる。前記測定は、Ｐｕｒｇｅ  ＆  Ｔｒａｐ  ｓａｍｐｌｅｒ（ＪＡＩ  ＪＴＤ−５０５ＩＩＩ）−ＧＣ／ＭＳ（Ａｇｉｌｅｎｔ  ７８９０ｂ／５９７７ａ）機器を用いて測定したものであってもよい。
【００４５】
また、本発明は、有機電子装置に関する。例示的な有機電子装置３は、図１に示したように、基板３１；前記基板３１上に形成された有機電子素子３２；及び前記有機電子素子３２の全面を密封し、上述した密封剤組成物を含む有機層３３を含むことができる。
【００４６】
本発明の具体例で、有機電子素子は、第１電極層、前記第１電極層上に形成されて少なくとも発光層を含む有機層及び前記有機層上に形成される第２電極層を含むことができる。前記第１電極層は、透明電極層又は反射電極層であってもよく、第２電極層も、透明電極層又は反射電極層であってもよい。より具体的に、前記有機電子素子は、基板上に形成された反射電極層、前記反射電極層上に形成されて少なくとも発光層を含む有機層及び前記有機層上に形成される透明電極層を含むことができる。
【００４７】
本発明で有機電子素子３２は、有機発光ダイオードであってもよい。
【００４８】
一つの例示で、本発明による有機電子装置は、前面発光（ｔｏｐ  ｅｍｉｓｓｉｏｎ）型であってもよいが、これに限定されず、背面発光（ｂｏｔｔｏｍ  ｅｍｉｓｓｉｏｎ）型にも適用され得る。
【００４９】
前記有機電子装置は、前記素子の電極及び発光層を保護する保護膜３５をさらに含むことができる。前記保護膜３５は、無機保護膜であってもよい。前記保護膜は、化学気相蒸着（ＣＶＤ、ｃｈｅｍｉｃａｌ  ｖａｐｏｒ  ｄｅｐｏｓｉｔｉｏｎ）による保護層であってもよく、その素材は、下記無機層と同一であるか、相違なっていてもよく、公知の無機物素材を用いることができる。例えば、前記保護膜は、窒化ケイ素（ＳｉＮｘ）を用いることができる。一つの例示で、前記保護膜で用いられる窒化ケイ素（ＳｉＮｘ）を０．０１μｍ〜５０μｍの厚さで蒸着することができる。
【００５０】
本発明の具体例で、有機電子装置３は、前記有機層３３上に形成された無機層３４をさらに含むことができる。無機層３４は、その素材は制限されず、上述した保護膜と同一であるか、相違なっていてもよい。また、前記無機層３４は、前記保護膜３５と同じ方法で形成され得る。一つの例示で、無機層は、Ａｌ、Ｚｒ、Ｔｉ、Ｈｆ、Ｔａ、Ｉｎ、Ｓｎ、Ｚｎ及びＳｉからなる群より選択された一つ以上の金属酸化物又は窒化物であってもよい。前記無機層の厚さは、０．０１μｍ〜５０μｍ又は０．１μｍ〜２０μｍ又は１μｍ〜１０μｍであってもよい。一つの例示で、本発明の無機層は、ドーパントが含まれていない無機物であるか、又はドーパントが含まれた無機物であってもよい。ドーピングされ得る前記ドーパントは、Ｇａ、Ｓｉ、Ｇｅ、Ａｌ、Ｓｎ、Ｂ、Ｉｎ、Ｔｌ、Ｓｃ、Ｖ、Ｃｒ、Ｍｎ、Ｆｅ、Ｃｏ及びＮｉからなる群より選択された１種以上の元素又は前記元素の酸化物であってもよいが、これらに限定されない。
【００５１】
一つの例示で、前記有機層の厚さは、２μｍ〜２０μｍ、２．５μｍ〜１５μｍ、２．８μｍ〜９μｍの範囲内であってもよい。本発明は、有機層の厚さを薄く提供して薄膜の有機電子装置を提供することができる。
【００５２】
本発明の有機電子装置３は、上述した有機層３３及び無機層３４を含む封止構造を含むことができ、前記封止構造は、少なくとも一つ以上の有機層及び少なくとも一つ以上の無機層を含み、有機層及び無機層が繰り返して積層され得る。例えば、前記有機電子装置は、基板／有機電子素子／保護膜／（有機層／無機層）ｎの構造を有することができ、前記ｎは、１〜１００の範囲内の数であってもよい。図１は、ｎが１であるときを例示的に示す断面図である。
【００５３】
一つの例示で、本発明の有機電子装置３は、前記有機層３３上に存在するカバー基板をさらに含むことができる。前記基板及び／又はカバー基板の素材は、特に制限されず、当業界の公知の素材を用いることができる。例えば、前記基板又はカバー基板は、ガラス、金属基材又は高分子フィルムであってもよい。高分子フィルムは、例えば、ポリエチレンテレフタレートフィルム、ポリテトラフルオルエチレンフィルム、ポリエチレンフィルム、ポリプロピレンフィルム、ポリブテンフィルム、ポリブタジエンフィルム、塩化ビニル共重合体フィルム、ポリウレタンフィルム、エチレン−ビニルアセテートフィルム、エチレン−プロピレン共重合体フィルム、エチレン−アクリル酸エチル共重合体フィルム、エチレン−アクリル酸メチル共重合体フィルム又はポリイミドフィルムなどを用いることができる。
【００５４】
また、本発明の有機電子装置３は、図２に示したように、前記カバー基板３８と前記有機電子素子３２が形成された基板３１との間に存在する封止フィルム３７をさらに含むことができる。前記封止フィルム３７は、有機電子素子３２が形成された基板３１と前記カバー基板３８を付着する用途に適用され得、例えば、粘着フィルム又は接着フィルムであってもよいが、これらに限定されるものではない。前記封止フィルム３７は、有機電子素子３２上に積層された上述した有機層及び無機層の封止構造３６の全面を密封することができる。
【００５５】
また、本発明は、有機電子装置の製造方法に関する。
【００５６】
一つの例示で、前記製造方法は、上部に有機電子素子３２が形成された基板３１上に上述した密封剤組成物が前記有機電子素子３２の全面を密封するように有機層３３を形成するステップを含むことができる。
【００５７】
上記で、有機電子素子３２は、基板３１として、例えば、ガラス又は高分子フィルムなどの基板３１上に真空蒸着又はスパッタリングなどの方法で反射電極又は透明電極を形成し、前記反射電極上に有機材料層を形成して製造され得る。前記有機材料層は、正孔注入層、正孔輸送層、発光層、電子注入層及び／又は電子輸送層を含むことができる。引き続き、前記有機材料層上に第２電極をさらに形成する。第２電極は、透明電極又は反射電極であってもよい。
【００５８】
本発明の製造方法は、前記基板３１上に形成された第１電極、有機材料層及び第２電極上に保護膜３５を形成するステップをさらに含むことができる。その後、前記基板３１上に前記有機電子素子３２を全面カバーするように上述した有機層３３を適用する。このとき、前記有機層３３を形成するステップは、特に限定されず、前記基板３１の全面に上述した密封材組成物をインクジェット印刷（Ｉｎｋｊｅｔ）、グラビアコーティング（Ｇｒａｖｕｒｅ）、スピンコーティング、スクリーンプリンティング又はリバースオフセットコーティング（Ｒｅｖｅｒｓｅ  Ｏｆｆｓｅｔ）などの工程を用いることができる。
【００５９】
また、前記製造方法は、前記有機層に光を照射するステップをさらに含むことができる。本発明では、有機電子装置を封止する有機層に対して硬化工程を行うこともできるが、このような硬化工程は、例えば、加熱チャンバー又はＵＶチャンバーで進行され得、好ましくは、ＵＶチャンバーで進行され得る。
【００６０】
一つの例示で、上述した密封剤組成物を塗布して前面有機層を形成した後に、前記組成物に光を照射して架橋を誘導することができる。前記光を照射することは、２５０ｎｍ〜４５０ｎｍ又は３００ｎｍ〜４５０ｎｍ領域帯の波長範囲を有する光を０．３〜６Ｊ／ｃｍ２の光量又は０．５〜５Ｊ／ｃｍ２の光量で照射することを含むことができる。
【００６１】
また、本発明の製造方法は、前記有機層３３上に無機層３４を形成するステップをさらに含むことができる。前記無機物層を形成するステップは、当業界の公知の方法が用いられ得、上述した保護膜の形成方法と同一であるか、相違なっていてもよい。
【発明の効果】
【００６２】
本発明は、外部から有機電子装置に流入される水分又は酸素を効果的に遮断して有機電子装置の寿命を確保することができ、前面発光型有機電子装置の具現が可能であり、インクジェット方式で適用が可能であり、薄い厚さの封止材を提供することができる密封材組成物及びこれを含む有機電子装置を提供する。
【図面の簡単な説明】
【００６３】
図１及び図２は、本出願の一実施例による有機電子装置を示す断面図である。
【発明を実施するための形態】
【００６４】
以下、本発明による実施例及び本発明によらない比較例を通じて本発明をより詳しく説明するが、本発明の範囲は、下記提示された実施例によって制限されるものではない。
【００６５】
＜実施例１＞
常温でエポキシ化合物として脂環式エポキシ化合物（Ｄａｉｃｅｌ社のＣｅｌｌｏｘｉｄｅ  ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（ＢＡＳＦ社のＩｒｇａｃｕｒｅ  ＰＡＧ  ２９０、以下、Ｉ２９０という）及びフッ素系界面活性剤（ＤＩＣ社のＦ５５２）をそれぞれ２２．２：１８．８：４９．０：５．０：１．０（Ｃｅｌｌｏｘｉｄｅ２０２１Ｐ：ＤＥ２０３：ＯＸＴ−２２１：Ｉ２９０：Ｆ５５２）の重量割合で混合容器に投入した。前記エポキシ化合物に１００重量部に対して、水分吸着剤が１５重量部になるようにＣａＯ（Ａｌｄｒｉｃｈ社、平均粒径約１５０ｎｍ）を投入した。
【００６６】
前記混合容器をプラネタリーミキサー（Ｐｌａｎｅｔａｒｙ  ｍｉｘｅｒ）（クラボウ、ＫＫ−２５０ｓ）を用いて均一な密封材組成物を製造した。
【００６７】
＜実施例２＞
常温でエポキシ化合物として脂環式エポキシ化合物（Ｄａｉｃｅｌ社のＣｅｌｌｏｘｉｄｅ  ２０２１Ｐ）、オキセタン基含有化合物（ＴＯＡＧＯＳＥＩ社のＯＸＴ−２２１）、スルホニウム塩を含む光開始剤（Ｉ２９０）及びフッ素系界面活性剤（ＤＩＣ社のＦ５５２）をそれぞれ３７．５：５２．５：５．０：１．０（Ｃｅｌｌｏｘｉｄｅ２０２１Ｐ：ＯＸＴ−２２１：Ｉ２９０：Ｆ５５２）の重量割合で混合容器に投入したこと以外は、実施例１と同じ方法で密封材組成物を製造した。
【００６８】
＜実施例３＞
常温でエポキシ化合物として脂環式エポキシ化合物（Ｄａｉｃｅｌ社のＣｅｌｌｏｘｉｄｅ ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（Ｉ２９０）及びフッ素系界面活性剤（ＤＩＣ社のＦ５５２）をそれぞれ３７．５：７．０：４５．５：５．０：１．０（Ｃｅｌｌｏｘｉｄｅ２０２１Ｐ：ＤＥ２０３：ＯＸＴ−２２１：Ｉ２９０：Ｆ５５２）の重量割合で混合容器に投入したこと以外は、実施例１と同じ方法で密封材組成物を製造した。
【００６９】
＜実施例４＞
光開始剤としてＩ２９０の代わりに、ＢＡＳＦ社のヨードニウム（Ｉｏｄｏｎｉｕｍ）光開始剤であるＩｒｇａｃｕｒｅ  ２５０（ａｃｔｉｖｅ  ｃｏｎｔｅｎｔｓ  ７５ｗｔ％、溶媒（プロピレンカーボネート）２５ｗｔ％）を用いたこと以外は、実施例１と同じ方法で密封材組成物を製造した。
【００７０】
＜実施例５＞
常温でエポキシ化合物として脂環式エポキシ化合物（Ｄａｉｃｅｌ社のＣｅｌｌｏｘｉｄｅ  ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（ＢＡＳＦ社のＩｒｇａｃｕｒｅ  ＰＡＧ  ２９０、以下、Ｉ２９０という）、フッ素系界面活性剤（ＤＩＣ社のＦ５５２）及びジエチレングリコールモノブチルエーテルアセテート（Ｄｉｅｔｈｙｌｅｎｅ  ｇｌｙｃｏｌ  ｍｏｎｏｂｕｔｙｌ  ｅｔｈｅｒ  ａｃｅｔａｔｅ）をそれぞれ１７．２：１８．８：４４．０：５．０：１．０：１０．０（Ｃｅｌｌｏｘｉｄｅ２０２１Ｐ：ＤＥ２０３：ＯＸＴ−２２１：Ｉ２９０：Ｆ５５２：ジエチレングリコールモノブチルエーテルアセテート）の重量割合で混合容器に投入したこと以外は、実施例１と同じ方法で密封材組成物を製造した。
【００７１】
＜実施例６＞
常温でエポキシ化合物として脂環式エポキシ化合物（Ｄａｉｃｅｌ社のＣｅｌｌｏｘｉｄｅ ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（ＢＡＳＦ社のＩｒｇａｃｕｒｅ  ＰＡＧ  ２９０、以下、Ｉ２９０という）及びフッ素系界面活性剤（ＤＩＣ社のＦ５５２）をそれぞれ５：２６：４８：５：１（Ｃｅｌｌｏｘｉｄｅ２０２１Ｐ：ＤＥ２０３：ＯＸＴ−２２１：Ｉ２９０：Ｆ５５２）の重量割合で混合容器に投入したこと以外は、実施例１と同じ方法で密封材組成物を製造した。
【００７２】
＜比較例１＞
常温でエポキシ化合物として脂環式エポキシ化合物（Ｄａｉｃｅｌ社のＣｅｌｌｏｘｉｄｅ ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（Ｉ２９０）及びフッ素系界面活性剤（ＤＩＣ社のＦ５５２）をそれぞれ２．３：２３．４：６４．３：５．０：１．０（Ｃｅｌｌｏｘｉｄｅ２０２１Ｐ：ＤＥ２０３：ＯＸＴ−２２１：Ｉ２９０：Ｆ５５２）の重量割合で混合容器に投入したこと以外は、実施例１と同じ方法で密封材組成物を製造した。
【００７３】
＜比較例２＞
常温でエポキシ化合物として脂環式エポキシ化合物（Ｄａｉｃｅｌ社のＣｅｌｌｏｘｉｄｅ ２０２１Ｐ）及び脂肪族エポキシ化合物（ＨＡＪＩＮ  ＣＨＥＭ  ＴＥＣＨ社、ＤＥ２０３）、オキセタン基含有化合物（ＴＯＡＧＯＳＥＩ社のＯＸＴ−２２１）、光開始剤（ＢＡＳＦ社のＩｒｇａｃｕｒｅ  ＰＡＧ  ２９０、以下、Ｉ２９０という）及びフッ素系界面活性剤（ＤＩＣ社のＦ５５２）をそれぞれ１０：１０：５９：５：１（Ｃｅｌｌｏｘｉｄｅ２０２１Ｐ：ＤＥ２０３：ＯＸＴ−２２１：Ｉ２９０：Ｆ５５２）の重量割合で混合容器に投入したこと以外は、実施例１と同じ方法で密封材組成物を製造した。
【００７４】
＜比較例３＞
常温でエポキシ化合物として脂環式エポキシ化合物（Ｄａｉｃｅｌ社のＣｅｌｌｏｘｉｄｅ ２０２１Ｐ）、オキセタン基含有化合物（ＴＣＩ社の３−ａｌｌｙｌｏｘｙ  ｏｘｅｔａｎｅ）、トリ（エチレングリコール）ジビニルエーテル（ＴＥＧＤＶＥ）、光開始剤（ＢＡＳＦ社のＩｒｇａｃｕｒｅ  ＰＡＧ  ２９０、以下、Ｉ２９０という）及びフッ素系界面活性剤（ＤＩＣ社のＦ５５２）をそれぞれ２０：５０：３０：５：１（Ｃｅｌｌｏｘｉｄｅ２０２１Ｐ：３−アリルオキシオキセタン（３−ａｌｌｙｌｏｘｙ  ｏｘｅｔａｎｅ）：ＴＥＧＤＶＥ：Ｉ２９０：Ｆ５５２）の重量割合で混合容器に投入したこと以外は、実施例１と同じ方法で密封材組成物を製造した。
【００７５】
実施例及び比較例での物性は下記の方式で評価した。
【００７６】
１．ＳｉＮｘ蒸着膜の実験
ＳｉＮｘ蒸着膜が形成されたガラス基材上に、実施例及び比較例で製造した密封材組成物をインクジェットコーティングして５μｍ厚さの有機層を形成した。
【００７７】
前記サンプルを８５℃及び８５％ＲＨの恒温恒湿条件で前記蒸着膜の浮き上り現象を観察した。１０００時間の間観察して浮き上りが全体面積に対して５０％以上発生する場合：Ｘ、浮き上りが全体面積に対して５０％未満に発生する場合：△、浮き上りが全然発生しない場合：Ｏに分類した。
【００７８】
２．吐出有無及びインクジェッティング適合性の判定
実施例及び比較例で製造した密封材組成物をＵｎｉｊｅｔ  ＵＪ−２００（Ｉｎｋｊｅｔ  ｈｅａｄ−Ｄｉｍａｔｉｘ  １０Ｐｌ  ２５６）を用いてインクジェッティングを試みた。５分おきに吐出テストを行い、吐出可能持続時間が３時間以上であると、Ｏ、１時間以上３時間未満であると、△、１時間未満であると、Ｘに分類した。
【００７９】
【表１】
2021527730.tif 000003
【符号の説明】
【００８０】
３：有機電子装置
３１：基板
３２：有機電子素子
３３：有機層
３４：無機層
３５：保護膜
３６：封止構造
３７：封止フィルム
３８：カバー基板
【図１】
2021527730.tif 000004
【図２】
2021527730.tif 000005
【国際調査報告】
2021527730.tif 000006
2021527730.tif 000007
2021527730.tif 000008
2021527730.tif 000009
2021527730.tif 000010
2021527730.tif 000011
2021527730.tif 000012
2021527730.tif 000013